85 ℃ 에서 , 25 g 의 물 중 5 . 0 g 의 암모늄 퍼 설 페이트 를 반응 혼합물 에 첨가 하 였 다 . 아크릴 릭 분산 액 ( 45 % 고체 에서 137 . 6 g ) 을 시드 폴리머 로서 첨가 하 였 다 . 온도 가 85 ℃ 에서 안정 화 된 후 , 모노머 에 멀 젼 을 암모늄 퍼 설 페이트 용액 ( 100 g 의 물 중 1 . 0 g ) 과 함께 100 분 에 걸쳐 반응 혼합물 에 공급 하 였 다 . 모노머 에 멀 젼 공급 종료 시 에 , 반응 혼합물 을 85 ℃ 에서 20 분 간 방치 하 고 , 75 ℃ 로 냉각 한 다음 , Fe 2 SO 4 ( 0 . 15 % 용액 4 g ) 의 존재 하 에 , t - 부틸 히 드로퍼 옥사이드 및 이소 아스코르브산 ( 각각 10 g 의 물 중 0 . 51 g 및 25 g 의 물 중 0 . 27 g ) 으로 체이스 하 였 다 . 추가 체이스 ( chase ) 를 60 ℃ 에 수행 하 였 다 .